(57)【特許請求の範囲】
【請求項１】
鋳型及び中子を製造するための多成分系であって、互いに空間的に離れて存在する、少なくとも以下の成分（Ａ）、（Ｂ）、および（Ｆ）、
（Ａ）少なくとも、
−１つ以上の粉末状酸化状態ホウ素化合物（oxidische Bor-Verbindungen）と、
−粒子状非晶質二酸化ケイ素と、を含み、
−溶解アルカリケイ酸塩を含有する水ガラスを含まない、粉末添加成分（Ａ）、
（Ｂ）少なくとも、
−水と溶解アルカリケイ酸塩とを含有する水ガラス含む、液体バインダ成分（Ｂ）、および
（Ｆ）−耐熱性鋳型基材を含み、
−溶解アルカリケイ酸塩を含有する水ガラスを含まない、自由流動性耐火成分（Ｆ）、
を含み、
前記酸化状態ホウ素化合物は、前記耐熱性鋳型基材の重量に基づいて、０．００２重量％超１．０重量％未満の量で添加される、
一つにまとめて鋳型材料混合物を得るための多成分系。
【請求項２】
前記酸化状態ホウ素化合物は、ホウ酸塩、ホウ素リン酸塩、ホウ素リンケイ酸塩、およびそれらの混合物からなる群より選ばれる、
請求項１に記載の多成分系。
【請求項３】
前記酸化状態ホウ素化合物は、
ａ）ホウ酸塩またはアルカリ性および／またはアルカリ土類ホウ酸塩、または
ｂ）ホウ酸ナトリウムおよび／またはホウ酸カルシウムである、
請求項２に記載の多成分系。
【請求項４】
前記酸化状態ホウ素化合物は、Ｂ−Ｏ−Ｂ構造要素から構成される、
請求項１〜３の何れか１項に記載の多成分系。
【請求項５】
前記酸化状態ホウ素化合物は、０．１μｍ超１ｍｍ未満の平均粒径を有する、
請求項１〜４の何れか１項に記載の多成分系。
【請求項６】
前記酸化状態ホウ素化合物は、１μｍ超０．５ｍｍ未満の平均粒径を有する、
請求項１〜５の何れか１項に記載の多成分系。
【請求項７】
前記酸化状態ホウ素化合物が、５μｍ超０．２５ｍｍ未満の平均粒径を有する、
請求項１〜６の何れか１項に記載の多成分系。
【請求項８】
前記酸化状態ホウ素化合物は、前記耐熱性鋳型基材の重量に基づいて、０．００５重量％超０．４重量％未満の量で添加される、
請求項１〜７の何れか１項に記載の多成分系。
【請求項９】
前記酸化状態ホウ素化合物は、前記耐熱性鋳型基材の重量に基づいて、０．０１重量％超０．１重量％未満の量で添加される、
請求項１〜８の何れか１項に記載の多成分系。
【請求項１０】
前記酸化状態ホウ素化合物は、前記耐熱性鋳型基材の重量に基づいて、０．０２重量％超０．０７５重量％未満の量で添加される、
請求項１〜９の何れか１項に記載の多成分系。
【請求項１１】
前記耐熱性鋳型基材は、石英砂、ジルコニア砂またはクロマイト砂、かんらん石、バーミキュライト、ボーキサイト、耐火粘土、ガラス玉、粒状ガラス、アルミニウムケイ酸塩ミクロスフィア、およびそれらの混合物を含む、
請求項１〜１０の何れか１項に記載の多成分系。
【請求項１２】
前記耐熱性鋳型基材は、前記耐熱性鋳型基材の重量に基づいて、５０重量％超の石英砂からなる、
請求項１〜１１の何れか１項に記載の多成分系。
【請求項１３】
前記多成分系の８０重量％超は、耐熱性鋳型基材である、
請求項１〜１２の何れか１項に記載の多成分系。
【請求項１４】
前記多成分系の９０重量％超は、耐熱性鋳型基材である、
請求項１〜１３の何れか１項に記載の多成分系。
【請求項１５】
前記多成分系の９５重量％超は、耐熱性鋳型基材である、
請求項１〜１４の何れか１項に記載の多成分系。
【請求項１６】
前記耐熱性鋳型基材は、ふるい分析で決定された１００μｍと６００μｍとの間の平均粒径を有する、
請求項１〜１５の何れか１項に記載の多成分系。
【請求項１７】
前記耐熱性鋳型基材は、ふるい分析で決定された１２０μｍと５５０μｍとの間の平均粒径を有する、
請求項１〜１６の何れか１項に記載の多成分系。
【請求項１８】
前記粒子状非晶質二酸化ケイ素は、１〜２００ｍ２／ｇのＢＥＴで決定される表面積を有する、
請求項１〜１７の何れか１項に記載の多成分系。
【請求項１９】
前記粒子状非晶質二酸化ケイ素は、１ｍ２／ｇ以上３０ｍ２／ｇ以下のＢＥＴで決定される表面積を有する、
請求項１〜１８の何れか１項に記載の多成分系。
【請求項２０】
前記粒子状非晶質二酸化ケイ素は、１５ｍ２／ｇ以下のＢＥＴで決定される表面積を有する、
請求項１〜１９の何れか１項に記載の多成分系。
【請求項２１】
前記粒子状非晶質二酸化ケイ素は、前記液体バインダ成分（Ｂ）の全重量に基づいて、１〜８０重量％の間の量で用いられる、
請求項１〜２０の何れか１項に記載の多成分系。
【請求項２２】
前記粒子状非晶質二酸化ケイ素は、前記液体バインダ成分（Ｂ）の全重量に基づいて、２〜６０重量％の間の量で用いられる、
請求項１〜２１の何れか１項に記載の多成分系。
【請求項２３】
前記粒子状非晶質二酸化ケイ素は、動的光散乱で決定される０．０５μｍと１０μｍとの間の平均一次粒径を有する、
請求項１〜２２の何れか１項に記載の多成分系。
【請求項２４】
前記粒子状非晶質二酸化ケイ素は、動的光散乱で決定される０．１μｍと５μｍとの間の平均一次粒径を有する、
請求項１〜２３の何れか１項に記載の多成分系。
【請求項２５】
前記粒子状非晶質二酸化ケイ素は、沈殿シリカ、焼成シリカ、およびそれらの混合物からなる群より選ばれる、
請求項１〜２４の何れか１項に記載の多成分系。
【請求項２６】
粒子状非晶質ＳｉＯ２に加えて、粒子状アルミニウム酸化物を含有する、
請求項１〜２５の何れか１項に記載の多成分系。
【請求項２７】
粒子状非晶質ＳｉＯ２に加えて、以下のａ）からｄ）、
ａ）二酸化ジルコニウムを添加したコランダム、
ｂ）ジルコニウムムライト、
ｃ）ジルコニウムコランダム、および、
ｄ）二酸化ジルコニウムを添加したアルミニウムケイ酸塩、
のグループの１つ以上のメンバーを含有する、
請求項１〜２６の何れか１項に記載の多成分系。
【請求項２８】
前記多成分系は、前記粒子状非晶質二酸化ケイ素を、前記耐熱性鋳型基材の重量に基づいて、０．１〜２重量％の量で含有する、
請求項１〜２７の何れか１項に記載の多成分系。
【請求項２９】
前記多成分系は、前記粒子状非晶質二酸化ケイ素を、前記耐熱性鋳型基材の重量に基づいて、０．１〜１．５重量％の量で含有する、
請求項１〜２８の何れか１項に記載の多成分系。
【請求項３０】
前記多成分系は、前記粒子状非晶質二酸化ケイ素を、前記液体バインダ成分（Ｂ）の重量に基づいて、２〜６０重量％含有し、前記液体バインダ成分（Ｂ）に含まれる固体の割合は、２０〜５５重量％である、
請求項１〜２９の何れか１項に記載の多成分系。
【請求項３１】
前記多成分系は、前記粒子状非晶質二酸化ケイ素を、前記液体バインダ成分（Ｂ）の重量に基づいて、４〜５０重量％含有し、前記液体バインダ成分（Ｂ）に含まれる固体の割合は、２５〜５０重量％である、
請求項１〜３０の何れか１項に記載の多成分系。
【請求項３２】
前記粒子状非晶質二酸化ケイ素は、５重量％未満の含水量を有する、
請求項１〜３１の何れか１項に記載の多成分系。
【請求項３３】
前記粒子状非晶質二酸化ケイ素は、１重量％未満の含水量を有する、
請求項１〜３２の何れか１項に記載の多成分系。
【請求項３４】
水を含む前記水ガラスは、前記鋳型材料混合物中の前記耐熱性鋳型基材の重量に対して、０．７５重量％〜４重量％の可溶性アルカリケイ酸塩を含有する、
請求項１〜３３の何れか１項に記載の多成分系。
【請求項３５】
水を含む前記水ガラスは、前記鋳型材料混合物中の前記耐熱性鋳型基材の重量に対して、１重量％〜３．５重量％の量の可溶性アルカリケイ酸塩を含有する、
請求項１〜３４の何れか１項に記載の多成分系。
【請求項３６】
前記鋳型材料混合物中の前記耐熱性鋳型基材の重量に対して、固形分中の水ガラスの割合は０．２６２５〜１．４重量％である、
請求項３４または３５に記載の多成分系。
【請求項３７】
前記鋳型材料混合物中の前記耐熱性鋳型基材の重量に対して、固形分中の水ガラスの割合は０．３５〜１．２２５重量％である、
請求項３４または３５に記載の多成分系。
【請求項３８】
Ｍ＝リチウム、ナトリウムおよびカリウムとし、前記水ガラスは、モル比（molares Modul）でＳｉＯ２／Ｍ２Ｏの値が１．６〜４．０の範囲である、
請求項１〜３７の何れか１項に記載の多成分系。
【請求項３９】
Ｍ＝リチウム、ナトリウムおよびカリウムとし、前記水ガラスは、モル比（molares Modul）でＳｉＯ２／Ｍ２Ｏの値が２．０〜３．５未満の範囲である、
請求項１〜３８の何れか１項に記載の多成分系。
【請求項４０】
前記多成分系は、前記耐熱性鋳型基材の重量に基づいて、０．０５〜１．０重量％の１つ以上のリン含有化合物をさらに含有する、
請求項１〜３９の何れか１項に記載の多成分系。
【請求項４１】
前記多成分系は、前記耐熱性鋳型基材の重量に基づいて、０．１〜０．５重量％の１つ以上のリン含有化合物をさらに含有する、
請求項１〜４０の何れか１項に記載の多成分系。
【請求項４２】
前記リン含有化合物は、溶解した状態でなく固体として添加される、
請求項４０または４１に記載の多成分系。
【請求項４３】
前記リン含有化合物は、成分（Ａ）の部分である、
請求項４０〜４２の何れか１項に記載の多成分系。
【請求項４４】
硬化剤が、さらに添加される、
請求項１〜４３の何れか１項に記載の多成分系。
【請求項４５】
少なくとも１つのエステル化合物が、硬化剤として、成分（Ａ）の部分として、または追加成分として添加される、
請求項１〜４４の何れか１項に記載の多成分系。
【請求項４６】
前記粒子状非晶質二酸化ケイ素は、合成粒子状非晶質二酸化ケイ素である、
請求項１〜４５のいずれか１項に記載の多成分系。
【請求項４７】
−耐熱性鋳型基材、
−バインダとしての水ガラス、
−粒子状非晶質二酸化ケイ素、および、
−１以上の粉末状酸化状態ホウ素化合物、
を混合することにより鋳型材料混合物を提供することと、
前記鋳型材料混合物を型に入れるとともに、前記鋳型材料混合物を加熱および脱水を伴う加熱硬化により硬化させることと、を含み、
前記酸化状態ホウ素化合物が前記鋳型材料混合物に固体粉末として添加され、
前記酸化状態ホウ素化合物は、前記耐熱性鋳型基材の重量に基づいて、０．００２重量％超１．０重量％未満の量で添加される、
鋳型または中子を製造する方法。
【請求項４８】
前記鋳型材料混合物は、圧縮空気を用いた吹き込み式中子製造機を用いて型に入れられ、前記型は、成形用金型（Formwerkzeug）であり、前記成形用金型には、１種以上のガスが流される、
請求項４７に記載の方法。
【請求項４９】
前記ガスは、ＣＯ２若しくはＣＯ２を含むガスである、
請求項４８に記載の方法。
【請求項５０】
前記ガスは、６０℃より高く加熱されたＣＯ２または６０℃より高く加熱された空気である、
請求項４８または４９に記載の方法。
【請求項５１】
硬化のために、前記鋳型材料混合物は、１００〜３００℃の温度にさらされる、
請求項４７〜５０の何れか１項に記載の方法。
【請求項５２】
硬化のために、前記鋳型材料混合物は、１２０〜２５０℃の温度にさらされる、
請求項５１に記載の方法。
【請求項５３】
硬化のために、前記鋳型材料混合物は、前記温度に５分間未満さらされる、
請求項５１または５２に記載の方法。
【請求項５４】
前記温度は、加熱した空気を成形用金型に吹き込むことにより少なくとも部分的に生じる、
請求項５１〜５３の何れか１項に記載の方法。
【請求項５５】
前記鋳型材料混合物は、請求項１〜２５、２８〜３９および４６の何れか１項に記載の多成分系の成分（Ａ）、（Ｂ）および（Ｆ）、および、
請求項２６、２７および４０〜４５の何れか１項に記載の添加物またはその混合物を混合することによって調製され、請求項２６、２７および４０〜４５の何れか１項に記載の添加物またはその混合物は、独立してまたは成分（Ａ）、（Ｂ）および（Ｆ）、のうちの一つの部分として添加される、
請求項４７〜５４の何れか１項に記載の方法。
【請求項５６】
前記加熱硬化は、前記鋳型材料混合物を１００〜３００℃の温度にさらすことにより、加熱と脱水とを伴って実施される、
請求項４７〜５５の何れか１項に記載の方法。
【請求項５７】
前記酸化状態ホウ素化合物は、Ｂ−Ｏ−Ｂ構造要素から構成される、
請求項４７〜５６の何れか１項に記載の方法。
【請求項５８】
前記粒子状非晶質二酸化ケイ素は、合成された粒子状非晶質二酸化ケイ素である、
請求項４７〜５６の何れか１項に記載の方法。
【請求項５９】
−  混合物を生成するために、少なくとも、請求項１〜４６の何れか１項に記載の粉末添加成分（Ａ）および自由流動性耐火成分（Ｆ）、他の成分中で、これらの請求項に記載の他の任意の成分とともに混合すること、
−  前記混合物を層の形状の表面に層ごとに適用すること、および、
−  前記液体バインダ成分（Ｂ）による前記層の印刷であって、前記混合物の層ごとの適用の後に、前記液体バインダ成分（Ｂ）を用いた印刷工程が続くように、印刷すること、
を含む、本体を積層して成形する方法。
【請求項６０】
硬化は、マイクロ波の影響により実施される、
請求項５９に記載の方法。
【発明の詳細な説明】
【技術分野】
【０００１】
本発明は、金属鋳造用の鋳型材料混合物に関する。鋳型材料混合物は、耐熱性鋳型基材に配合された１つ以上の粉末状酸化状態ホウ素化合物と、水ガラス系のバインダ系と、粒子状非晶質二酸化ケイ素と、を備える。本発明は、特にアルミニウム鋳物を製造するためのものであり、金属を鋳造した後で容易に破壊できる鋳型材料混合物を用いて鋳造用鋳型および中子を製造する方法に関する。
【背景技術】
【０００２】
鋳造用鋳型は、本質的に、製造される鋳物のネガ形状を表す鋳型と中子との組み合わせから作られる。これらの中子及び鋳型は、例えば石英などの耐熱性材料と、鋳造用鋳型を成形用金型（Formwerkzeug）から取り外した後において鋳造用鋳型に十分な機械的強度を与える適切なバインダと、からなる。従って、鋳造用鋳型として、適切なバインダで覆われた耐熱性鋳型基材が用いられる。耐熱性鋳型基材は、適当な型に充填されてそこで圧縮され得るように、好ましくは自由流動形態で存在する。バインダは、鋳造用鋳型が所望の機械的安定性を実現するように、鋳型基材の粒子間の堅固な密着をもたらす。
【０００３】
鋳造用鋳型は、種々の要求を満たさなければならない。まず、実際の鋳造工程において、鋳造用鋳型は、１つ以上の（部分的な）鋳造用鋳型によって形成される空洞内に液体金属を受けることができるように、十分な強度と温度耐性とを示さなければならない。固化工程が始まった後、鋳型の機械的安定性は、鋳造用鋳型の壁に沿って形成される固化金属層によって保証される。鋳造用鋳型の材料は、金属から放出される熱の影響下で、鋳造用鋳型の機械的強度を失い、従って耐熱性鋳型基材の個々の粒子間の凝集力を排除するように、割れ落ちなければならない。理想的な鋳造用鋳型は、細かい砂に再び割れ落ちて、鋳造品から容易に取り除くことができる。
【０００４】
さらに、最近、可能な限り、環境を保護するために製造中および鋳物の冷却時に生成されるＣＯ２または炭化水素の形で排出しないこと、および炭化水素、主に芳香族炭化水素による閉鎖領域の有害臭を制限することが、頻度を増して要求されている。これらの要求に適合するために、これまでに無機バインダ系が開発され、また更に改良されている。無機バインダの使用は、鋳物金型の製造の際、ＣＯ２および炭化水素の放出が避けられるか、少なくとも明らかに削減されることを意味する。しかしながら、無機バインダ系の使用は、しばしば他の欠点を伴う。その詳細は以下に示す。
【０００５】
有機バインダと比較すると、無機バインダは、それで作製された鋳造用鋳型が相対的に低い強度を有するという欠点を持っている。これは、特にその後の成形用金型から鋳造用鋳型を取り出す点で明らかである。しかしながら、この時点での優れた強度は、より複雑な製品および／またはより薄い内壁の鋳型の製造とその安全な取り扱いのために特に重要である。また、耐湿性も有機バインダと比べて特に劣る。
【０００６】
特許文献１には、耐熱性鋳型材料と、水ガラス系のバインダと、粉末非晶質二酸化ケイ素と、の使用でより高い取り出し直後の強度とより高い大気中の湿気への抵抗を実現することが開示されている。これを用いると複雑な鋳造鋳型でも安全な取り扱いが保証される。
【０００７】
無機バインダ系は、また有機バインダ系と比較して、型抜き特性、すなわち、純粋な無機材料（例えば、バインダとして水ガラスを用いたもの）の鋳造金型の場合では、鋳物成形のあとで（機械的ストレス下で）自由流動形態になることで鋳造金型を即座に破壊できる性能は、有機バインダを用いて作製された鋳造金型の場合よりしばしば劣るという欠点を有する。
【０００８】
無機バインダ系の最後に挙げた特徴（より劣る型抜き特性）は、注湯完了後に理論的に除去しにくい、薄壁の又は壊れやすい又は複雑な鋳造用鋳型が用いられる場合に、特に不利益となる。例えば、内燃機関のある領域を製造するために必要ないわゆる水ジャケット中子が挙げられる。
【０００９】
熱い金属の影響下で分解／反応する有機成分を鋳型材料混合物に添加することで、鋳造後に形成された細孔により鋳造用鋳型の崩壊を容易にする試みはすでに為されている。この一つの例は、引用文献２である。しかしながら、ここで加えられるブドウ糖果糖液糖の量はかなり多く、従ってこれに関連して、ＣＯ２および熱分解物質の放出量も多量である。
【先行技術文献】
【特許文献】
【００１０】
【特許文献１】欧州特許第１８０２４０９号明細書
【特許文献２】独国特許出願公開第２０５９５３８号明細書
【発明の概要】
【発明が解決しようとする課題】
【００１１】
鋳物工場で使用される既知の無機バインダシステムは、まだ改良の余地がある。とりわけ、以下の無機バインダシステムを開発することが望ましい：
ａ）鋳造工程でＣＯ２および有機分解物質（ガスおよび／またはエアロゾル形態、例えば芳香族炭化水素、煙）を放出しないまたは量を際だって削減する構成を可能にする。
ｂ）自動製造工程で必要な適切な強度レベルを達成する（特に熱間強度および保管後の強度）。
ｃ）必要とされる後処理を少なくする、またはなくすことができるように、問題になっている鋳物の良好な表面品質を可能にする。
ｄ）問題なく鋳物が鋳型から容易に且つ屑が残らないように離れ、鋳造後に良好な鋳造用鋳型の崩壊に導く。
【００１２】
それゆえ、本発明は、とりわけ、鋳造後に鋳造用鋳型の崩壊特性を効果的に改善し、同時に自動製造工程で必要な強度レベルを達成するする金属鋳造用の鋳造用鋳型を製造するための鋳型材料混合物を提供することを目的とする。
【００１３】
加えて、複雑な形状（例えば、薄い壁の部分が含まれる）の鋳造用鋳型の製造が可能とされるべきである。鋳造容鋳型は、高い強度安定性と、高い温度および湿度下での安定性も示すべきである。
【課題を解決するための手段】
【００１４】
この問題は、独立項の特徴を有する鋳型材料混合物、多成分系および／または方法によって解決される。本発明の従属項の主題に関する鋳型材料混合物のさらに有利な実施の形態は、下記に示される。
【００１５】
驚くことに、１以上の酸化状態の粉末ホウ素化合物を鋳型材料混合物に添加することで、作製直後および長い期間保管した後で高い強度を有する、無機バインダ系の鋳造容鋳型を製造することが可能であることが発見された。
【００１６】
明白な利点は、粉末ホウ酸塩の添加により、鋳造後に鋳造容鋳型の崩壊特性を明確に改善するという事実である。この利点は、鋳物、特に複雑な形状を有し空洞が非常に小さい鋳物の場合には、そこから鋳造用鋳型を取り出す必要があるので、製造のコストを明確に削減することに関連する。
【００１７】
本発明の実施の形態では、鋳型材料混合物は、有機成分を最大０．４９重量％、特に最大０．１９重量％含むだけなので、ＣＯ２および熱分解物質の放出量はかなり小さい。
【００１８】
これにより、作業場所にいる雇用された作業者およびその周辺の住人を、健康に有害な放出物にさらすことを削減することが可能である。本発明に係る鋳型材料混合物の使用は、気候に有害なＣＯ２および他の有機分解物質の放出の削減にも寄与する。
【００１９】
金属加工に用いる鋳造用鋳型の製造用の鋳型材料混合物は、少なくとも
・耐熱性鋳型基材、
・水ガラス系の（水ガラスを基材とする）バインダ、
・粒子状非晶質二酸化ケイ素、および
・１以上の粉末状酸化状態ホウ素化合物、
を含む。
【発明を実施するための形態】
【００２０】
一般に公知の材料が、鋳造用鋳型を作製するための耐熱性鋳型基材として用いることができる。例えば、石英砂、ジルコニア砂又はクロミア砂、かんらん石、バーミキュライト、ボーキサイト、耐火粘土及び、合成鋳型基材が好ましく、耐熱性鋳型基材に基づいて５０重量％超の石英砂が特に好ましい。全く新しい砂だけを専ら使用する必要はない。資源を節約し廃棄コストを避けるために、再生された古い砂の量をできるだけ多く使用することが有利である。
【００２１】
耐火性鋳型基材は、高い融点（溶融温度）を有する物質である。耐火性鋳型基材の融点は、６００℃超が有利であり、好ましくは、９００℃超であり、より好ましくは、１２００℃超であり、特に好ましくは１５００℃超である。
【００２２】
耐火性鋳型基材は、鋳型材料混合物の８０重量％超占めると有利であり、特に９０重量％超、より好ましくは、９５重量％超占めるとよい。
【００２３】
例えば、好適な砂は、国際公開第２００８／１０１６６８号明細書（米国特許出願公開第２０１０／１７３７６７号明細書）に記載されている。その他で好適に使用されるものは、粉砕された使用済鋳型を洗浄し及びその後に乾燥することにより得られる再生材料である。通例、再生材料は、少なくとも耐熱性鋳型材料の７０重量％を構成することができ、好ましくは少なくとも約８０重量％であり、特に好ましくは約９０重量％超である。
【００２４】
耐熱性鋳型基材の平均直径は概して１００μｍと６００μｍとの間である。好ましくは１２０μｍと５５０μｍとの間であり、特に好ましくは１５０μｍと５００μｍとの間である。粒径は、例えば、DIN ISO 3310によるふるい法により決定することができる。（互いに垂直な任意の空間方向での）最大線寸法対最小線寸法（の割合）で表される粒子の形状が、１：１〜１：５または１：１〜１：３であることが特に好ましく、すなわち、例えば、繊維状でない。
【００２５】
耐火性鋳型基材は、好ましくは自由流動状態であり、特に従来の中子射出機での処理を可能にするものである。
【００２６】
水ガラスは、溶解アルカリケイ酸塩を含み、ガラス質のリチウム、ナトリウムおよびカリウムケイ酸塩を水に溶かして作製される。水ガラスは、ＳｉＯ２／Ｍ２Ｏ（異なるＭを用いる場合累積する、すなわち合計である）で表されるモル比（molares Modul）で１．６〜４．０の範囲であることが好ましく、特に２．０〜３．５未満である。ここで、Ｍは、リチウム、ナトリウムおよび／またはカリウムを示す。バインダは、例えば、独国特許出願公開第２６５２４２１号明細書（＝英国特許出願公開第１５３２８４７Ａ）に開示されたリチウム変性水ガラスなどに代表される複数のアルカリイオンを含む水ガラスに基づいてもよい。さらに、水ガラスは、例えば、欧州特許出願公開第２３０５６０３号明細書（国際公開第２０１１／０４２１３２号明細書）に開示されたアルミニウム変性水ガラスなどの多価のイオンを含んでもよい。特定の実施の形態によれば、リチウムイオンのある割合、特に非晶質リチウムケイ酸塩、酸化リチウムおよび水酸化リチウムのある割合、または（Ｌｉ２Ｏ）／（Ｍ２Ｏ）若しくは（Ｌｉ２Ｏａｃｔｉｖｅ）／（Ｍ２Ｏ）のある割合が用いられることが、独国特許出願公開第１０２０１３１０６２７６号明細書に開示されている。
【００２７】
水ガラスは、２５〜６５重量％の範囲の固体成分、好ましくは３０〜５５重量％、特に３０〜５０重量％、最も特に好ましくは３０〜４５重量％の固体成分を有する。
【００２８】
固体成分は、水ガラス中に存在するＳｉＯ２とＭ２Ｏの量に基づく。用途および所望の流動性レベルによって決まり、鋳型材料に基づいて、０．５重量％と５重量％との間の水ガラス系のバインダが用いられ、０．７５重量％と４重量％との間が有利であり、１重量％と３．５重量％との間がより好ましく、１〜３重量％が特に好ましい。これらの値は、水ガラスバインダの全量に基づいて、溶媒（特に水性）または希釈剤および（可能であれば）固体成分（全体＝１００重量％）を含む。水ガラスの好ましい全量を計算する目的で、上述した値について、固体含量は、実際に用いられる固体含量に関わらず（実施例参照）３５重量％と仮定される。
【００２９】
粉末または粒子状は、それぞれ、固体粉末（微細粉末を含む）および粒状物質を示す用語として適用される。これらは自由流動し、それ故ふるいわけまたは分級され得る。
【００３０】
本発明に係る固体混合物は、１つ以上の粉末状酸化状態ホウ素化合物を含む。酸化状態ホウ素化合物の平均粒径は、１ｍｍ未満が有利であり、０．５ｍｍ未満が好ましく、０．２５ｍｍ未満が特に好ましい。酸化状態ホウ素化合物の粒径は、０．１μｍ超が有利であり、１μｍ超が好ましく、５μｍ超が特に好ましい。
【００３１】
平均粒径は、ふるい分析によって決定される。１．００ｍｍの網目サイズのふるいの上のふるい残留物は５重量％未満が好ましく、２．０重量％未満がより好ましく、１．０重量％未満が特に好ましい。より好ましくは、上述にもかかわらず、０．５ｍｍの網目サイズのふるいの上のふるい残留物は２０重量％未満が有利であり、１５重量％未満が好ましく、１０重量％未満がより好ましく、５重量％未満が特に好ましい。上述にもかかわらず、０．２５ｍｍの網目サイズのふるいの上のふるい残留物が５０重量％未満であり、好ましくは２５重量％未満であり、より好ましくは１５重量％未満である。ふるい残留物の測定は、DIN 66165 (Teil 2)に開示された機械ふるい法を用いて実施される。ここでふるい補助として付加的にチェーンリングが用いられる。
【００３２】
酸化状態ホウ素化合物（oxidischen Bor-Verbindun）は、化合物中にホウ素が酸化段階＋３で存在する化合物として定義される。加えて、ホウ素は、３つ又は４つの酸素原子（第１配位圏における、すなわち最も近い原子として）と配位結合している。
【００３３】
好ましくは、酸化状態ホウ素化合物は、ホウ酸塩、ホウ酸、無水ホウ酸、ホウ素ケイ酸塩、ホウ素リン酸塩、ホウ素リンケイ酸塩、およびそれらの混合物からなる群より選ばれる。ここで、酸化状態ホウ素化合物は、好ましくは、有機基を含まない。
【００３４】
ホウ酸は、オルトホウ酸（一般式Ｈ３ＢＯ３）、メタ又はポリホウ酸（一般式（ＨＢＯ２）ｎ）として定義される。オルトホウ酸は、例えば温泉で鉱物の硼酸石（サッソライト）として生成される。それは、酸加水分解により、ホウ酸塩（例えば、ホウ砂）からも生成される。メタ又はポリホウ酸は、例えば熱誘導分子間縮合により、オルトホウ酸から生成される。
【００３５】
無水ホウ酸（一般式Ｂ２Ｏ３）は、ホウ酸の焼成により得られる。この場合、無水ホウ酸は、一般にガラス状、吸湿性の塊として得られ、その後、挽いて粉末にされる。
【００３６】
ホウ酸塩は、理論的に、ホウ酸から生成される。それらは、天然または合成由来である。ホウ酸塩は、とりわけ、ホウ酸塩構造単位から構成される。ここで、ホウ素原子は、最も近い原子として３または４の酸素原子に囲まれている。個々の構造単位は、一般にアニオンであり、物質中に単離した状態で存在、たとえば、オルトホウ酸塩（ＢＯ３）３−の形で存在しているか、または個々の構造単位は、互いに結合した状態で存在、例えばメタホウ酸塩（ＢＯ２）ｎ−ｎの形で存在しており、これらの単位は、直鎖または環状を形成するように結合している。このような結合した構造がＢ−Ｏ−Ｂ結合に対応すると考えられる場合、この構造単位は、全体でアニオンである。
【００３７】
好ましくは、結合したＢ−Ｏ−Ｂ単位を含むホウ酸塩が用いられる。オルトホウ酸塩は、適切である、しかし好ましくない。アニオンのホウ酸塩単位に対する対イオンは、例えばアルカリまたはアルカリ土類カチオンであり、例えば亜鉛カチオンも該当する。
【００３８】
一価または二価のカチオンの場合、ホウ素に対するカチオンのモル比を以下に述べる。Ｍはカチオンを示し、ｘが１の場合二価のカチオン、ｘが２の場合一価のカチオンを示す。ＭｘＯ：Ｂ２Ｏ３のモル比（ｘ＝２の場合Ｍ＝アルカリ金属およびｘ＝１の場合Ｍ＝アルカリ土類金属）は、かなり広い範囲で変動し得る。しかし、１０：１未満であることが有利であり、好ましくは、２：１未満である。下限は、１：２０超が有利であり、好ましくは１：１０超であり、特に好ましくは１／５超である。
【００３９】
ホウ酸塩中で、アニオンのホウ酸塩単位に対する対イオンとして三価のカチオンが役割を果たすものもまた適切である。例えば、アルミニウムホウ酸塩の場合、アルミニウムカチオンである。
【００４０】
天然のホウ酸塩は、一般に水和物、すなわち、構造水（ＯＨ基として）および／または結晶体の水（Ｈ２Ｏ分子）として水を含む。例えば、ホウ砂またはホウ砂十水和物（二ナトリウム四ホウ酸塩十水和物）が言及される。それの一般式は、[Na(H2O)4]2[B4O5(OH)4]または平易にNa2B4O7*10H2Oとして文献に開示されている。水和および無水ホウ酸塩の両方が用いられる。しかし、水和ホウ酸塩が好ましく用いられる。
【００４１】
非晶質および結晶質のホウ酸塩の両方が用いられる。非晶質ホウ酸塩は、例えばアルカリ又はアルカリ土類ホウ酸塩として定義される。
【００４２】
過ホウ酸塩は、酸化的性質を有するため好ましくない。フッ化ホウ酸塩の使用もまた、理論的には可能である。しかし、フッ化物を含有しているため好ましくなく、アルミニウム鋳造では特に好ましくない。アンモニウムホウ酸塩がアルカリ水ガラス溶液とともに用いられると、多量のアンモニアが放出され、鋳物工場の労働者の健康に危険がおよぶため、そのような物質は好ましくない。
【００４３】
ホウ素ケイ酸塩、ホウ素リン酸塩およびホウ素リンケイ酸塩は、主に非晶質／ガラス質である化合物を含む。
【００４４】
これらの化合物の構造は、中性および／またはアニオンのホウ素−酸素配位性イオン（例えば、中性のＢＯ３単位またはアニオンのＢＯ４−単位）だけでなく中性および／またはアニオンのシリコン−酸素および／またはリン−酸素配位性イオンを含む。このケイ素は酸化段階＋４であり、リンは酸化段階＋５である。これらの配位性イオンは、酸素原子の架橋を介して互いに結合する。例えば、Ｓｉ−Ｏ−Ｂ又はＰ−Ｏ−Ｂである。金属酸化物、特にアルカリおよびアルカリ土類金属酸化物は、ホウ素ケイ酸塩の構造中に取り込まれ、いわゆるネットワーク調整剤の役割を果たす。ホウ素ケイ酸塩、ホウ素リン酸塩およびホウ素リンケイ酸塩中で、好ましいホウ素（Ｂ２Ｏ３換算）の割合は、対応するホウケイ酸塩、ホウ素リン酸塩およびホウ素リンケイ酸塩の全重量に基づいて、１５重量％超であり、好ましくは３０重量％超であり、特に好ましくは４０重量％である。
【００４５】
しかしながら、ホウ酸塩、ホウ酸、無水ホウ酸（Borsaureanhydrid）、ホウ素ケイ酸塩、ホウ素リン酸塩および／またはホウ素リンケイ酸塩の群の中では、アルカリおよびアルカリ土類ホウ酸塩は、明らかに好ましい。この選択の一つの理由は、ホウ素無水物の高い吸湿性により、長期保管した場合、ホウ素無水物を粉末添加物として使用する可能性を妨げる。加えて、ホウ酸塩は、ホウ酸より特によい鋳物表面に導くことが、アルミニウム溶融物の鋳造実験で発見され、従って、ホウ酸はあまり好ましくない。ホウ酸塩は特に好ましく用いられる。特に好ましくは、アルカリおよび／またはアルカリ土類ホウ酸塩が用いられる。これらの中で、ナトリウムホウ酸塩および／またはカルシウムホウ酸塩が好ましい。
【００４６】
驚くほどに、鋳型材料混合物に極めて少量の添加でも、熱応力後、すなわち、金属鋳造後、特にアルミニウム鋳造後の鋳造用鋳型の崩壊の著しい改善が発見された。耐熱性鋳型基材に対して、酸化状態ホウ素化合物の割合は、１．０重量％未満が有利であり、好ましくは０．４重量％未満であり、より好ましくは、０．２重量％未満であり、さらに好ましくは０．１重量％未満であり、特に好ましくは０．０７５重量％未満である。それらの下限値は、０．００２重量％超が有利であり、好ましくは０．００５重量％超であり、より好ましくは０．０１重量％超であり、特に好ましくは、０．０２重量％超である。
【００４７】
アルカリ土類ホウ酸塩、特にカルシウムメタホウ酸塩は、ＣＯ２などの酸性ガスを用いて硬化した鋳型および／または中子の強度を向上させることも、驚くことに発見された。鋳型および／または中子の耐湿性が、本発明に係る酸化状態ホウ素化合物の添加によって改善されることも、予想外に観察された。
【００４８】
本発明に係る鋳型材料混合物は、このタイプの鋳型材料混合物で作製される鋳造用鋳型の強度レベルを向上させるために、少量の粒子状非晶質二酸化ケイ素を含む。鋳造用鋳型の強度の増加、特に熱間強度の増加は、自動製造工程で有利である。合成された非晶質二酸化ケイ素は、特に好ましい。
【００４９】
非晶質二酸化ケイ素の粒径は、３００μｍ未満が有利であり、２００μｍ未満が好ましく、１００μｍ未満が特により好ましい。また、非晶質二酸化ケイ素は、例えば、０．０５μｍと１０μｍとの間の平均一次粒径を有する。１２５μｍ（１２０メッシュ）の網目サイズのふるいを通り抜けた粒子状非晶質ＳｉＯ２のふるい残留物は、１０重量％未満が有利であり、５重量％未満が特に好ましく、２重量％未満が極めて特に好ましい。これとは別に、６３μｍの網目サイズのふるい上のふるい残留物は、１０重量％未満であり、８重量％未満が有利である。ふるい残留物の測定は、DIN 66165 (Teil 2)に開示された機械ふるい法を用いて実施されることが好ましい。ここでふるい補助として付加的にチェーンリングが用いられる。
【００５０】
本発明では、粒子状非晶質二酸化ケイ素は、１５重量％未満の水を含むものを用いられるのが有利であり、特に５重量％未満であり、１重量％未満が特に好ましい。
【００５１】
粒子状非晶質ＳｉＯ２は粉末（微細粉末を含む）として用いられる。
【００５２】
合成したものでも天然のシリカでも、非晶質ＳｉＯ２として用いることができる。天然のシリカは、例えば独国特許出願公開第１０２００７０４５６４９号明細書に開示されている。しかし、天然のシリカは、多数の結晶片を含み、それは発がん性物質に分類されており好ましくない。非晶質ＳｉＯ２に適用する「合成」の用語は、自然由来のものでなく、すなわち、人工的に実施された化学反応で合成された物質に適用され、例えば、アルカリケイ酸塩溶液からイオン交換処理によるシリカゾルの製造、アルカリケイ酸塩溶液からの沈殿、四塩化ケイ素の火炎加水分解、ケイ素鉄およびケイ素の製造で用いられる電気アーク炉中でコークスを用いた石英砂の還元である。最後に述べた二つの方法により製造された非晶質ＳｉＯ２は、焼成ＳｉＯ２として知られている。
【００５３】
時折、「合成非晶質二酸化ケイ素」の用語は沈殿シリカ（CAS No. 112926-00-8）および火炎加水分解（焼成シリカ、ヒュームドシリカ、CAS No. 112945-52-5）で製造されたＳｉＯ２のみを含むと解釈される。一方、ケイ素鉄およびケイ素において生成された生成物は、ただ非晶質二酸化ケイ素（シリカヒューム、マイクロシリカ、CAS No. 69012-64-12）と呼ばれる。本発明の目的では、ケイ素鉄およびケイ素の製造の過程で生成された生成物は、非晶質ＳｉＯ２とも呼ばれる。
【００５４】
好ましくは、沈殿シリカおよび焼成シリカ、すなわち、火炎加水分解によりまたは電気アーク中で生成した二酸化ケイ素が用いられる。特に好ましくは、ＺｒＳｉＯ４の熱分解により生成された非晶質二酸化ケイ素（独国特許出願公開第１０２０１２０２５０９号明細書に開示）、および酸素を含むガスで金属Ｓｉの酸化により生成されたＳｉＯ２（独国特許出願公開第１０２０１２０２０５１０号明細書に開示）が用いられる。結晶石英を溶融させた後急冷して作製される粉末石英ガラス（主に非晶質二酸化ケイ素）もまた好ましい。そうすることで、粒子はシャープというよりむしろ球状で存在する（独国特許出願公開第１０２０１２０２０５１１号明細書に開示）。粒子状非晶質二酸化ケイ素の平均一次粒径は、０．０５μｍと１０μｍとの間であり、特に０．１μｍと２μｍとの間である。一次粒径は、動的光散乱法（例えば、Horiba LA 950）を用いて決定され、走査型電子顕微鏡（REM-Aufnahmen、例えばFEI社のNova NanoSEM 230)により確認される。加えて、ＳＥＭ写真を用いることで０．０１μｍの大きさのオーダまでサイズダウンされた一次粒径の細部が可視化される。ＳＥＭ観察では、ケイ素サンプルは蒸留水に分散され、蒸留水が蒸発する前に、銅テープでラミネートされたアルミニウムホルダーに適用された。
【００５５】
さらに粒子状非晶質二酸化ケイ素の比表面積は、DIN 66131で定められた気体吸着測定（ＢＥＴ法）により決定される。粒子状非晶質ＳｉＯ２の比表面積は、１と２００ｍ２／ｇとの間であり、特に１と５０ｍ２／ｇとの間であり、特に好ましくは１と３０ｍ２／ｇとの間である。所望により、例えば特定の粒径分布を有する混合物を体系的に得るために、製品が混合され得る。
【００５６】
製造方法および生産者によって、非晶質ＳｉＯ２の純度はかなり変化する。好ましいタイプは、８５重量％以上二酸化ケイ素を含むものであり、好ましくは、９０重量％以上であり、特に好ましくは９５重量％以上である。使用方法および所望の固体レベルにより、鋳型基材に基づいて、０．１重量％と２重量％との間の粒子状非晶質ＳｉＯ２が用いられ、０．１重量％と１．８重量％との間が有利であり、特に好ましくは、０．１重量％と１．５重量％との間である。
【００５７】
粒子状非晶質二酸化ケイ素に対する水ガラスバインダの割合は、広い範囲の中で変動し得る。これは、中子の初期強度、すなわち成形用金型から取り出した直後の強度が、最終的な強度に実質的に影響させずに非常に改善できるという有利さを示す。これは、特に軽金属鋳物の場合にかなり興味深い。一方、高い初期強度は、中子が製作された後、困難なく中子を移動させるために、またはそれらを完全なコアパケットに組み合わせるために求められる。これに対して他方、最終的な強度は、レプリカ鋳造後に中子を破壊する問題を避けるために高すぎなくすべきである。すなわち、鋳造後に、鋳造用鋳型の穴から問題なく鋳型基材を取り除くことが可能であるべきである。
【００５８】
バインダ水ガラス（希釈剤および溶媒を含む）の全量に基づいて、非晶質ＳｉＯ２は、１〜８０重量％の割合で存在することが有利であり、２〜６０重量％が有利であり、より好ましくは３〜５５重量％であり、特に好ましくは４と５０重量％との間である。または、これと独立して、水ガラスの固体成分（酸化物に基づく、すなわちアルカリ金属酸化物および二酸化ケイ素の全重量）対非晶質ＳｉＯ２の割合は、１０：１から１：１．２（重量部）である。
【００５９】
欧州特許第１８０２４０９号明細書によれば、非晶質二酸化ケイ素の添加は、バインダの添加の前または後の両方に耐熱性原料に直接行われる。しかし、欧州特許出願公開第１８８４３００号明細書（米国特許出願公開第２００８／０２９２４０号明細書）の開示では、まずＳｉＯ２に少なくともバインダまたは水酸化ナトリウムの一部を前もって混ぜた物が作製され、これを耐熱性鋳型基材に添加する。バインダ、つまり、前もって混ぜた物に使用しないで残っているバインダは、前もって混ぜた物を添加する前または後、またはそれと同時に耐熱性鋳型基材に添加することができる。非晶質ＳｉＯ２は、バインダの添加前に耐熱性固体に添加された方が有利である。
【００６０】
追加の実施の形態では、硫酸バリウムは、鋳物、特にアルミニウム製、の表面をさらに改善するために鋳型材料混合物に添加され得る。
【００６１】
硫酸バリウムは、合成されたものまたは天然の硫酸バリウムである。天然の硫酸バリウムは、重晶石またはバライトなどの硫酸バリウムを含む鉱物の形態で添加される。好適な硫酸バリウムのこのおよび他の特徴も鋳型材料混合物と同様に独国特許出願公開第１０２０１２１０４９３４号明細書に開示に詳細に開示され、この開示された内容は、従って、本特許出願の開示に参照され組み込まれる。硫酸バリウムは、鋳型材料混合物の全体に基づいて、好ましくは０．０２〜５．０重量％の量で添加され、より好ましくは、０．０５〜３．０重量％、特に好ましくは、０．１〜２．０重量％または０．３〜０．９９重量％の量で添加される。
【００６２】
追加の実施の形態では、さらに、少なくとも粒子状形態のアルミニウム酸化物および／またはアルミニウム／ケイ素混合酸化物、または粒子状形態のアルミニウムとジルコニウムの金属酸化物が、鋳型基材に基づいて、０．０５重量％と４．０重量％との間の濃度で本発明に係る鋳型材料に添加され、０．１重量％と２．０重量％との間が有利であり、より好ましくは０．１重量％と１．５重量％とのあいだであり、特に好ましくは０．２重量％と１．２重量％との間であり、特に、添加成分（Ａ）として添加されることが、独国特許出願公開第１０２０１２１１３０７３号明細書に開示または独国特許出願公開第１０２０１２１１３０７４号明細書に開示に更に詳細に開示されている。
【００６３】
したがって、これらの明細書も、本発明の開示として、参照により含む。そのような添加物によって、以下の金属鋳物、特により高い表面品質を有する鉄製または鋼製の鋳物が得られる。そのため、鋳造用鋳型の除去の後、鋳物表面の後処理を殆ど、または全く不要にすることができる。
【００６４】
追加の実施の形態では、本発明に係る鋳型材料混合物は、リン含有化合物を含み得る。この添加物は、鋳造用鋳型がかなり薄い壁部分を含む場合に好ましい。これらの添加物は、好ましくは無機リン化合物である。リンは、無機リン化合物中で酸化段階＋５で存在することが好ましい。
【００６５】
リン含有化合物は、リン酸塩またはリン酸化物の形態で存在することが好ましい。リン酸塩は、アルカリまたはアルカリ土類金属リン酸塩として存在し得る。アルカリ金属リン酸塩、および特にそのナトリウム塩は、より好ましい。
【００６６】
ポリリン酸塩、ピロリン酸塩またはメタリン酸塩と同様にオルトリン酸塩は、リン酸塩として用いられ得る。例えば、リン酸塩は、適切な塩基、例えばＮａＯＨのようなアルカリ金属塩基、または可能であればアルカリ土類金属塩基と対応する酸で中和して作製される。なお、リン酸塩の全ての負電荷が飽和状態にされることは必ずしも必要でない。金属リン酸塩および金属水素リン酸塩の両方と同様に、金属二水素リン酸塩も用いられ得る。例えばＮａ３ＰＯ４、Ｎａ２ＨＰＯ４およびＮａＨ２ＰＯ４である。無水リン酸塩およびリン酸塩水和物も用いられ得る。リン酸塩は、結晶質または非晶質の形態で鋳型材料混合物に導入され得る。
【００６７】
ポリリン酸塩は、特に、複数のリン原子を有する、直鎖状のリン酸塩として知られており、リン原子は酸素原子の架橋を介して互いに結合する。
【００６８】
ポリリン酸塩は、水の分離を伴うオルトリン酸塩イオンの縮合により得られ、そうすることで、ＰＯ４−４面体の直鎖のものがえられ、ＰＯ４−４面体は、それらの対応する端で結合する。ポリリン酸塩は、一般式（Ｏ（ＰＯ３）ｎ）（ｎ＋２）−、ここで、ｎは鎖長に対応する。ポリリン酸塩は、数百のＰＯ４−４面体を含む。しかしながら、短い鎖長のポリリン酸塩は、好適に用いられる。好ましくは、ｎは、２〜１００の値であり、特に好ましくは５〜５０の値である。さらに高縮合されたポリリン酸塩も用いられ、すなわち、ポリリン酸塩中でＰＯ４−４面体は互いに２より多い端で結合し、従って、ポリリン酸塩は、２または３次元での重合を示す。
【００６９】
メタリン酸塩は、ＰＯ４−４面体から構成される環構造として定義され、それらは、互いにそれらの端で結合する。メタリン酸は、一般式（（ＰＯ３）ｎ）ｎ−で表され、ｎは、少なくとも３である。好ましくは、ｎは３〜１０の値である。
【００７０】
個々のリン酸塩は、異なるリン酸塩および／またはリン酸化物のいくつかの混合物として用いられ得る。
【００７１】
耐熱性鋳型基材に基づいて、リン含有化合物の好ましい割合は、０．０５と１．０重量％との間の量である。好ましくは、リン含有化合物の割合は０．１と０．５重量％の間から選ばれる。リン含有有機化合物は、Ｐ２Ｏ５換算で、好ましくは、４０と９０重量％の間で含有し、特に好ましくは５０と８０重量％の間である。リン含有化合物そのものは、鋳型材料混合物に固体または溶解した形態で添加される。リン含有化合物は、好ましくは、固体として鋳型材料混合物に添加される。
【００７２】
有利な実施の形態では、本発明に係る鋳型材料混合物は、フレーク状の潤滑剤を含み、特にグラファイトまたはＭｏＳ２を含む。フレーク状の潤滑剤の添加量は、特にグラファイトでは、鋳型基材に基づいて、０．０５〜１重量％が有利であり、特に好ましくは、０．０５〜０．５重量％である。
【００７３】
追加の有利な実施の形態では、界面活性剤物質、特に界面活性剤も用いられる。界面活性剤物質は、鋳型材料混合物の流動特性を改善するものである。これらの化合物の好適な例は、例えば、国際公開第２００９／０５６３２０号明細書（米国特許出願公開第２０１０／０３２６６２０号明細書）に開示されている。好ましくは、本発明に関しては、アニオン性の界面活性剤が鋳型材料混合物に用いられる。ここでは、特に硫酸またはスルホン酸基を含む界面活性剤が言及されている。本発明に係る固体混合物では、純粋な界面活性物質、特に界面活性剤は、耐熱性鋳型基材の重量に基づいて、好ましくは０．００１〜１重量％の割合で含まれ、特に好ましくは０．０１〜０．２重量％で含まれる。
【００７４】
本発明に係る鋳型材料混合物は、少なくとも言及された組成がよく混合された混合物を表す。耐熱性鋳型基材の粒子は、バインダ層でコートされることが有利である。バインダ中に含まれる水（バインダの重量に基づいて、約４０〜７０重量％）の蒸発によって、耐熱性鋳型基材の粒子間の強い凝集が達成される。
【００７５】
本発明に係るバインダシステムで達成される高い強度にもかかわらず、本発明に係る固体混合物で作製された鋳造用鋳型は、鋳造後、特にアルミニウム鋳造において、驚くほど容易に崩壊する。上述したように、鉄の鋳造でも容易な崩壊を示す鋳造用鋳型が、本発明に係る鋳型材料混合物で作製されることもまた見いだされる。そのため、鋳造後、鋳型材料混合物は、鋳造用鋳型の狭いまたは角張った部分からでさえ再び即座に取り出されることができる。従って、本発明に係る鋳型材料混合物から作製された成形体の使用は、単に軽金属または非鉄金属の鋳造に限定されない。鋳造用鋳型は、一般に金属、例えば非鉄金属または鉄金属、の鋳造に適している。しかしながら、本発明に係る固体混合物は、特に好ましくは、アルミニウムの鋳造に適している。
【００７６】
本発明は、本発明に係る鋳型材料混合物を用いる、金属加工用の鋳造用鋳型を製造する方法にも関する。本発明に係る方法は、
−  少なくとも上記の必須の成分を配合および混合することで、上述の鋳型材料混合物を提供する工程、
−  鋳型材料混合物を成形する工程、
−  形成した鋳型材料混合物を硬化させ、硬化した鋳造用鋳型を得る工程、
を備える。
【００７７】
本発明に係る鋳型材料混合物の作製では、一般に、調製は以下のように実施される。まず、耐熱性鋳型基材（成分（Ｆ））が供給され、攪拌されながら、バインダまたは成分（Ｂ）、および添加物または成分（Ａ）、が加えられる。それらは、個々にまたは混合物として計量される。好適な実施の形態では、バインダは、二つの成分系として提供される。ここで、第１流体成分は水ガラスおよび任意に界面活性剤（前述参照）（成分（Ｂ））を含み、第２固体成分は１つ以上の酸化状態ホウ素化合物および特に二酸化ケイ素（成分（Ａ））、並びに鋳型基材を除く他の上述された固体添加物、特に粒子状非晶質二酸化ケイ素、任意にリン酸塩、及び任意に好ましくはフレーク状の潤滑剤、及び任意に硫酸バリウムまたは任意に上述した他の成分を含む。
【００７８】
鋳型材料混合物の製造では、耐熱性鋳型基材は、混合器に入れられ、好ましくはバインダの固体成分は、耐熱性鋳型基材に添加され混合される。混合の継続時間は、耐熱性鋳型基材と固体バインダ成分とを徹底的に混合されるように選択される。混合の継続時間は、作製される鋳型材料混合物の品質だけでなく用いる混合器によっても決定される。混合時間は、好ましくは１〜５分の間で選択される。
【００７９】
そして、このましくは、さらに混合物を混合している間にバインダの流体成分が添加され、そして混合物は、耐熱性鋳型基材の細粒上に均一なバインダ層が形成されるまでさらに混合される。
【００８０】
ここでもまた、混合の継続時間は、用いられる鋳型材料混合物の品質および用いられる混合器によって決定される。好ましくは、混合工程の継続時間は、１〜５分の間で選択される。流体成分は、様々な流体成分の混合物と、個々の流体成分の総和と、の両方で定義される。ここで、後者は、個々に添加される。同様に、固体成分は、個々の成分または上述の固体成分の全ての混合物と、全ての個々の固体成分の総和と、の両方で定義される。ここで、後者は、鋳型材料混合物に同時または連続して添加され得る。他の実施の形態では、まずバインダの流体成分が耐熱性鋳型基材に添加され、そのときはじめて、混合物の固体成分が添加される。他の実施の形態では、まず、鋳型基材の重量に基づいて、０．０５〜０．３重量％の水が耐熱性鋳型基材に添加され、そのときはじめて、固体および液体成分のバインダが添加される。
【００８１】
この実施の形態では、固体混合物の処理時間に対する驚くべき好ましい効果が達成できる。発明者は、バインダの固体成分の脱水効果がこの方法では削減され、このため硬化処理が遅延すると推定する。鋳型材料混合物は、そのとき、所望の鋳型に設置される。この工程では、一般の成形方法が用いられる。例えば、鋳型材料混合物は、吹き込み式中子製造機を用いて圧縮空気で成形用金型に吹き込まれる。その後、鋳型材料混合物は硬化させられる。ここでは、水ガラス系のバインダ用に知られている全ての方法を用いることができ、例えば熱硬化、ＣＯ２または空気を用いたガス処理、またはこれらの２つの組み合せはもちろん、液体または固体触媒を用いた硬化も同様に用いることができる。熱硬化が、好ましい。
【００８２】
熱硬化では、水が鋳型材料混合物から取り出される。このように、シラノール基間で縮合反応もまた開始し、そのため、水ガラスの架橋が生じることが想定される。
【００８３】
加熱が実施されると、例えば、成形用金型内で、鋳型材料混合物が１００〜３００℃の温度を有することが有利であり、特に好ましくは、１２０〜２５０℃である。成形用金型内で鋳造用鋳型を早くも完全に硬化させることが可能である。しかしながら、成形用金型から取り出すことができる十分な強度を有する程度に、鋳造用鋳型の周辺部分だけを硬化させることも可能である。この鋳造用鋳型は、それからさらに脱水することにより完全に硬化する。これは、例えば加熱炉内で実施できる。脱水は、例えば減圧下で水の蒸発によっても実施される。
【００８４】
鋳造用鋳型の硬化は、成形用金型内に熱風を吹き込むことで加速される。この方法の実施の形態では、素早くバインダ内に含まれる水の除去が達成される。そのため、工業用に適した期間内で鋳造用鋳型が固化する。吹き込まれる空気の温度は１００℃〜１８０℃が有利であり、特に好ましくは１２０℃〜１５０℃である。熱風の風速は、工業用に適した期間内で鋳造用鋳型の硬化が実施されるように調整されることが好ましい。この期間は、作製される鋳造用鋳型のサイズにより決定される。５分未満の期間内での硬化が有利であり、２分未満が好ましい。しかしながら、大型の鋳造用鋳型では、より長い期間が必要とされ得る。
【００８５】
鋳型材料混合物からの脱水は、マイクロ波放射により鋳型材料混合物を加熱することでも実施または補助され得る。例えば、固体粉末成分（１又は複数）と鋳型材料とを混合し、表面にこの混合物を層状に適用し、液体バインダ成分、特に水ガラス、を用いてそれぞれの層にプリントすることもあり得る。ここで固体混合物の層ごとの適用の後に、液体バインダを用いた印刷工程が続く。
【００８６】
工程の最後、すなわち、最後の印刷工程の最後で、全ての混合物は、マイクロ波オーブンの中で加熱され得る。
【００８７】
本発明に係る方法は、それ自体金属鋳造用に一般に用いられる全ての鋳造用鋳型、例えば中子および鋳型、の作製に適合する。また、この方法をかなり薄い壁部を有する鋳造用鋳型の作製に用いることも特に有利である。
【００８８】
本発明に係る鋳型材料混合物によって、または本発明に係る方法により作製された鋳造用鋳型は、作製直後に高い強度を有し、鋳造が完了した後、鋳造用鋳型は、硬化後の鋳造用鋳型の除去で問題が生じる程度にまで高い強度を持たない。加えて、これらの鋳造用鋳型は、大気の高湿度下で高い安定性を有する。すなわち、鋳造用鋳型は、驚くほどに問題なく長期間の保管も可能である。有利な点として、この鋳造用鋳型は、機械的ストレス下で非常に高い安定性を有し、そのため、鋳造用鋳型の薄い壁部は、鋳造工程の間溶湯静圧により変形することなく実施される。本発明の追加の目的は、さらに上述の本発明の方法により得られた鋳造用鋳型である。
【００８９】
本発明は、以下の実施例に基づいてより詳細に説明されるが、これらに限定されない。硬化方法として熱硬化だけが記載されているが、これに限定されない。
【実施例】
【００９０】
１）様々な粉末状酸化状態ホウ素化合物の曲げ強度に与える効果
いわゆるゲオルク・フィッシャー（Georg Fischer）試験棒は、鋳型材料混合物を試験するために作製された。ゲオルク・フィッシャー試験棒は、１５０ｍｍ×２２．３６ｍｍ×２２．３６ｍｍの寸法の矩形試験棒である。鋳型材料混合物の組成は、表１に示される。以下の手順は、ゲオルク・フィッシャー試験棒の作製に使用された。
【００９１】
・表１に示された成分は、実験用櫂型ミキサ（独国HagenのVogel & Schemmann AG製）内で混合された。この目的では、まず石英砂が容器内に設置され、攪拌中に水ガラスが添加された。水ガラスは、少量のカリウムを含むナトリウム水ガラスが用いられた。そのため、モル式は、下記の表にＳｉＯ２／Ｍ２Ｏとして与えられる。ここで、Ｍはナトリウムおよびカリウムの合計である。混合物が１分間攪拌された後、非晶質ＳｉＯ２および任意に粉末状酸化状態ホウ素化合物が更に攪拌されながら添加された。混合物は、その後さらに１分間撹拌された。
【００９２】
・鋳型材料混合物は、独国ViersenのRoperwerk-Giesereimaschinen GmbH製のH 2.5 Hot Box吹込み式中子製造機の貯槽へ移された。中子製造機の成形用金型は１８０℃に加熱された。
【００９３】
・鋳型材料混合物は、圧縮空気（５ｂａｒ）を用いて成形用金型内に導入され、成形用金型内の滞留時間は、３５秒であった。
【００９４】
・混合物の硬化処理を促進させるため、最後の２０秒間に熱風（２ｂａｒ、型への入口で１００℃）を成形用金型に通過させた。
【００９５】
・成形用金型を開き、試験棒が取り外された。
【００９６】
曲げ強さを決定するため、試験棒は、３点曲げ手段を備えるゲオルク・フィッシャー強度試験装置（スイスSchaffhausenのDISA Industrie AG製）に設置され、試験棒を破壊させる力が測定された。曲げ強度は、以下の計画に従って測定された。
・  取り出し後１０秒（熱間強度）
・  取り出し後１時間（冷間強度）
・  ３０℃、相対湿度６０％の気候試験用キャビネット内で２４時間、中子を保管した後（中子だけが、冷却後（取り出し後１時間）気候試験用キャビネット内に設置された。）
【００９７】
【表１】
0006594308.tif 000002
【００９８】
表１中の上付き文字は、それぞれ以下の意味を有する。
a)アルカリ水ガラスのモル比SiO2／M2Oは、全水ガラスに基づいて、約2.2である。固体含量は約35%である。
b)マイクロシリカPOS B-W 90 LD（ZrSiO4を熱分解して形成された非晶質SiO2、Possehl Erzkontor製）
c)ホウ酸、工業品質（99.9% H3BO3, Cofermin Chemicals GmbH & Co. KG製）
d)Etibor 48（ホウ砂五水和物、Na2B4O7*5 H2O、Eti Maden Isletmeleri製）
e)メタホウ酸ナトリウム8 mol（Na2OB2O3*8H2O、ホウ砂、Europe Limited製）
f)ホウ砂十水和物SP（Na2B4O7*10H2O−粉末、ホウ砂、Europe Limited製）
g)ホウ砂十水和物（Na2B4O7*10H2O−粒状、ホウ砂、Europe Limited、Eti Maden Isletmeleri製）
h)ホウ酸リチウム（99.998% Li2B4O7、Alfa Aesar製)
i)メタホウ酸カルシウム（Sigma Aldrich製）
k)全水ガラスに基づいて、アルカリ水ガラスのモル比SiO2／M2Oは約2.2である。固体含量は約35%である。−−0.5重量部のホウ砂十水和物g) は、透明な溶液にするため、使用前に水ガラスに溶解される。
【００９９】
測定した曲げ強度を表２に示す。
【０１００】
例１．０１および１．０２は、非晶質ＳｉＯ２（欧州特許第１８０２４０９号明細書および独国特許出願公開第１０２０１２０２５０９号明細書に関する）の添加により明らかな強度水準の改善が達成されたという事実を示す。例１．０２〜１．１４の比較は、強度水準は、粉末状酸化状態ホウ素化合物の添加によって顕著な影響は受けていないことを示す。
【０１０１】
例１．０６および例１．１１〜１．１４は、本発明に係る添加物の割合の増加により強度水準の僅かな劣化を実証することができる。しかしながら、影響はかなり僅かである。
【０１０２】
例１．０１、１．１５および１．１６の比較は、本発明に係るホウ素化合物の添加だけ、すなわち非晶質二酸化ケイ素を添加しない場合は、強度、特に熱間強度および冷間強度に対する負の影響を有することを示す。熱間強度は、自動大量生産用には低すぎる。
【０１０３】
例１．０２、１．０６および１．０９の比較は、粉末添加物として非晶質二酸化ケイ素を含む鋳型材料混合物の場合、本発明に係るホウ素化合物の添加が、熱間および冷間強度に対する影響をほとんど有しないことを示す。驚くことに、しかしながら、本発明に係るホウ素化合物を鋳型材料混合物に添加することは、当該ホウ素化合物を用いて製造された中子製品の安定性を向上させる。
【０１０４】
【表２】
0006594308.tif 000003
【０１０５】
２）崩壊特性の改善
中子の除去特性に対する、異なる粉末状酸化状態ホウ素化合物の影響が評価された。以下の手順が用いられた。
・表１の鋳型混合物１．０１〜１．１４から作製されたゲオルク・フィッシャー試験棒は、曲げ強度に関して試験された（例１と同様、表２にまとめられた値から違いは見られなかった）。
・つぎに、長辺に対する垂直面で約半分のピースに割られた二つのゲオルク・フィッシャー試験棒は、４５分間６５０℃のマッフル加熱炉（Naber Industrieofenbau製）内での熱ストレスにさらされた。
・マッフル加熱炉から棒を取り出し、それに続く室温に冷却する工程の後、棒は、１．２５ｍｍのメッシュ幅を有するいわゆる振動ふるい（Retsch GmbH製のAS 200デジタル振動性のふるいシェイカーに設置したふるい）に設置した。
・その後、棒は、固定された振幅（可能な最大設定値の７０％（１００単位））で６０秒間振盪させられた。
・ふるいの上の残留物および収集トレイ内の破砕された物質の量（破壊された中子（entkernter Anteil）の成分）のそれぞれは、はかりを用いて測定された。破壊された中子の成分が百分率で、表３に表される。
【０１０６】
繰り返して得られた値の平均値を示すそれぞれの値は、表３にまとめられている。
【０１０７】
例１．０１および１．０２の比較は、このように作製された鋳型の崩壊特性が、鋳型材料混合物に粒子状非晶質二酸化ケイ素を添加することで明確に悪化することを示す。これに対して、例１．０２〜１．０９の比較は、粉末状酸化状態ホウ素化合物の使用が、水ガラスと結合した鋳型の崩壊特性を明確に改善に導くことを明らかに示す。例１．０７および１．１０の比較は、ホウ酸塩（この場合）が鋳型材料混合物に用いられる前にバインダに溶解されるか、またはホウ酸塩が鋳型材料混合物に固体粉末として添加されるかの違いを生ずることを示す。この効果は、意外である。
【０１０８】
例１．０６および１．１１〜１．１４は、崩壊挙動が、本発明に係る添加物の割合を増加させると著しく改善されることを明らかに示す。少量の添加物でも、熱負荷後の硬化した鋳型材料混合物の崩壊能力を向上させるのに十分であることもまた明らかである。
【０１０９】
【表３】
0006594308.tif 000004
【０１１０】
（付記１）
金属加工用の鋳造用鋳型または中子を製造するための鋳型材料混合物であって、少なくとも、
−耐熱性鋳型基材、
−バインダとしての水ガラス、
−粒子状非晶質二酸化ケイ素、および、
−１つ以上の粉末状酸化状態ホウ素化合物（oxidische Bor-Verbindungen）、
を含む鋳型材料混合物。
【０１１１】
（付記２）
前記鋳型材料混合物は、少なくとも以下の成分（Ａ）、（Ｂ）、および（Ｆ）、
（Ａ）−粒子状非晶質ＳｉＯ２と、
−１つ以上の粉末状酸化状態ホウ素化合物と、を含み、
−水ガラスを含まない、粉末添加成分（Ａ）、
（Ｂ）−水ガラスおよび当該水ガラスの構成成分としての水を含み、
−粒子状非晶質ＳｉＯ２を含まない、バインダ成分（Ｂ）、および、
（Ｆ）−耐熱性鋳型基材を含み、
−水ガラスを含まない、自由流動性耐火成分（Ｆ）、
から構成され、互いに空間的に離れて存在する多成分系を一つにまとめることで製造される、
付記１に記載の鋳型材料混合物。
【０１１２】
（付記３）
鋳型及び中子を製造するための多成分系であって、互いに空間的に離れて存在する、少なくとも以下の成分（Ａ）、（Ｂ）、および（Ｆ）、
（Ａ）少なくとも、
−１つ以上の粉末状酸化状態ホウ素化合物（oxidische Bor-Verbindungen）と、
−粒子状非晶質ＳｉＯ２と、を含み、
−水ガラスを含まない、粉末添加成分（Ａ）、
（Ｂ）少なくとも、
−水を含有する水ガラスを含む、液体バインダ成分（Ｂ）、および、
（Ｆ）−耐熱性鋳型基材を含み、
−水ガラスを含まない、自由流動性耐火成分（Ｆ）、
を含む、鋳型及び中子を製造するための多成分系。
【０１１３】
（付記４）
前記酸化状態ホウ素化合物は、ホウ酸塩、ホウ素リン酸塩、ホウ素リンケイ酸塩、およびそれらの混合物、特にホウ酸塩、好ましくは、ナトリウムホウ酸塩および／またはカルシウムホウ酸塩などのアルカリおよび／またはアルカリ土類ホウ酸塩、からなる群より選ばれ、更に好ましくは、前記酸化状態ホウ素化合物は有機基を含有しない、
付記１〜３の何れか１つに記載の鋳型材料混合物および／または多成分系。
【０１１４】
（付記５）
前記酸化状態ホウ素化合物は、Ｂ−Ｏ−Ｂ構造要素から構成される、
付記１〜４の何れか１つに記載の鋳型材料混合物および／または多成分系。
【０１１５】
（付記６）
前記酸化状態ホウ素化合物は、０．１μｍ超１ｍｍ未満の平均粒径を有し、好ましくは１μｍ超０．５ｍｍ未満であり、特に好ましくは５μｍ超０．２５ｍｍ未満である、
付記１〜５の何れか１つに記載の鋳型材料混合物および／または多成分系。
【０１１６】
（付記７）
前記酸化状態ホウ素化合物は、前記耐熱性鋳型基材に基づいて、０．００２重量％超１．０重量％未満の量を、好ましくは０．００５重量％超０．４重量％未満の量を、特に好ましくは０．０１重量％超０．１重量％未満の量を、特に好ましくは０．０２重量％超０．０７５重量％未満の量で添加されまたは含有される、
付記１〜６の何れか１つに記載の鋳型材料混合物および／または多成分系。
【０１１７】
（付記８）
前記耐熱性鋳型基材は、石英砂、ジルコニア砂またはクロマイト砂、かんらん石、バーミキュライト、ボーキサイト、耐火粘土、ガラス玉、粒状ガラス、アルミニウムケイ酸塩ミクロスフィア、およびそれらの混合物を含み、好ましくは前記耐熱鋳型基材に基づいて、５０％超の石英砂からなる、
付記１〜７の何れか１つに記載の鋳型材料混合物および／または多成分系。
【０１１８】
（付記９）
前記鋳型材料混合物または前記多成分系の８０重量％超、好ましくは９０重量％超、特に好ましくは９５重量％超は、耐熱性鋳型基材である、
付記１〜８の何れか１つに記載の鋳型材料混合物および／または多成分系。
【０１１９】
（付記１０）
前記耐熱性鋳型基材は、ふるい分析で決定された１００μｍから６００μｍの平均粒径を有し、好ましくは１２０μｍと５５０μｍとの間の平均粒径を有する、
付記１〜９の何れか１つに記載の鋳型材料混合物および／または多成分系。
【０１２０】
（付記１１）
前記粒子状非晶質二酸化ケイ素は、１〜２００ｍ２／ｇ、好ましくは、１ｍ２／ｇ以上３０ｍ２／ｇ以下、特に好ましくは、１５ｍ２／ｇ以下の、ＢＥＴで決定される表面積を有する、
付記１〜１０の何れか１つに記載の鋳型材料混合物および／または多成分系。
【０１２１】
（付記１２）
前記粒子状非晶質二酸化ケイ素は、バインダの全重量に基づいて、１〜８０重量％の量で用いられ、好ましくは２〜６０重量％の間である、
付記１〜１１の何れか１つに記載の鋳型材料混合物および／または多成分系。
【０１２２】
（付記１３）
前記粒子状非晶質二酸化ケイ素は、動的光散乱で決定される０．０５μｍと１０μｍとの間の平均一次粒径を有し、特に０．１μｍと５μｍとの間であり、特に好ましくは０．１μｍと２μｍとの間である、
付記１〜１２の何れか１つに記載の鋳型材料混合物および／または多成分系。
【０１２３】
（付記１４）
前記粒子状非晶質二酸化ケイ素は、沈殿シリカ、電気アーク中または火炎加水分解で生成した焼成シリカ、ＺｒＳｉＯ４の熱分解により生成したシリカ、酸素を含むガスで金属ケイ素の酸化により生成した二酸化ケイ素、溶融およびその後の急冷により結晶石英から生成された球状粒子の石英ガラス粉末、およびそれらの混合物からなる群より選ばれる、
付記１〜１３の何れか１つに記載の鋳型材料混合物および／または多成分系。
【０１２４】
（付記１５）
前記鋳型材料混合物および前記多成分系は、粒子状非晶質ＳｉＯ２に加えて、他の粒子状酸化金属、好ましくはアルミニウム酸化物、特に以下のａ）からｄ）、
ａ）二酸化ジルコニウムを添加したコランダム、
ｂ）ジルコニウムムライト、
ｃ）ジルコニウムコランダム、および、
ｄ）二酸化ジルコニウムを添加したアルミニウムケイ酸塩、
のグループの１つ以上のメンバーから選択されるアルミニウム酸化物を、
好ましくは、成分（Ａ）の部分として含有する、
付記１〜１４の何れか１つに記載の鋳型材料混合物および／または多成分系。
【０１２５】
（付記１６）
前記鋳型材料混合物および多成分系は、前記粒子状非晶質二酸化ケイ素を、
・鋳型基材に基づいて、０．１〜２重量％、好ましくは、０．１〜１．５重量％の量で含有し、
これとは独立して、
・前記バインダ（水を含む）または成分（Ｂ）の重量に基づいて、２〜６０重量％、特に好ましくは４〜５０重量％含有し、前記バインダの固体の割合は、２０〜５５重量％であり、好ましくは２５〜５０重量％である、
付記１〜１５の何れか１つに記載の鋳型材料混合物および／または多成分系。
【０１２６】
（付記１７）
前記粒子状非晶質二酸化ケイ素は、５重量％未満の含水量を有し、特に好ましくは１重量％未満の含水量を有する、
付記１〜１６の何れか１つに記載の鋳型材料混合物および／または多成分系。
【０１２７】
（付記１８）
前記水ガラス（水を含む）は、前記鋳型材料混合物中の前記鋳型基材に対して、鋳型基材中に０．７５重量％〜４重量％、特に好ましくは、１重量％〜３．５重量％の量の可溶性アルカリケイ酸塩を含有し、より好ましくは独立して、但し上記の値と組み合わせてもよく、鋳型材料混合物中の鋳型基材に対して、固形分中の水ガラスの割合は０．２６２５〜１．４重量％、好ましくは０．３５〜１．２２５重量％である、
付記１〜１７の何れか１つに記載の鋳型材料混合物および／または多成分系。
【０１２８】
（付記１９）
Ｍ＝リチウム、ナトリウムおよび／またはカリウムとし、前記水ガラスは、モル比（molares Modul）でＳｉＯ２／Ｍ２Ｏの値が１．６〜４．０の範囲であり、特に２．０〜３．５未満である、
付記１〜１８の何れか１つに記載の鋳型材料混合物および／または多成分系。
【０１２９】
（付記２０）
前記鋳型材料混合物は、また、好ましくは成分（Ａ）の部分として、および成分（Ａ）と独立して、前記耐熱性鋳型基材の重量に基づいて、好ましくは、０．０５〜１．０重量％、特に好ましくは、０．１〜０．５重量％の、１つ以上のリン含有化合物を含有し、前記リン含有化合物は、好ましくは、溶解した状態でなく固体として添加される、
付記１〜１９の何れか１つに記載の鋳型材料混合物および／または多成分系。
【０１３０】
（付記２１）
硬化剤（特に少なくとも１つのエステル化合物またはリン酸化合物）が、好ましくは成分（Ａ）の部分として、または追加成分として鋳型材料混合物に添加される、
付記１〜２０の何れか１つに記載の鋳型材料混合物および／または多成分系。
【０１３１】
（付記２２）
・付記１〜２１の何れか１つに記載の物質または成分を配合および混合により固体の混合物を提供することと、
・前記鋳型材料混合物を型に入れるとともに、前記鋳型材料混合物を加熱および脱水を伴う加熱硬化により、好ましくは、前記鋳型材料混合物を１００〜３００℃の温度にさらすことにより硬化させることと、
を含む、鋳型及び中子を製造する方法。
【０１３２】
（付記２３）
前記鋳型材料混合物は、圧縮空気を用いた吹き込み式中子製造機を用いて型に入れられ、前記型は、成形用金型（Formwerkzeug）であり、前記成形用金型には、ＣＯ２若しくはＣＯ２を含むガスのような１種以上のガス、好ましくは、６０℃より高く加熱されたＣＯ２および／または６０℃より高く加熱された空気、が流される、
付記２２に記載の方法。
【０１３３】
（付記２４）
硬化のために、前記鋳型材料混合物は、１００〜３００℃の温度、好ましくは１２０〜２５０℃の温度に、好ましくは５分間未満さらされ、より好ましくは、温度は、加熱した空気を成形用金型に吹き込むことにより少なくとも部分的に生じる、
付記２２または２３に記載の方法。
【０１３４】
（付記２５）
付記２２または２４に記載の方法で製造された、金属鋳物用、特にアルミニウム鋳物用の鋳型または中子。
【０１３５】
（付記２６）
−  混合物を生成するために、少なくとも、付記２〜２１の何れか１つに記載の粉末添加成分（Ａ）および自由流動固体成分（Ｆ）、他の成分中で、可能であればこれらの付記に記載の他の任意の成分とともに混合すること、
−  前記混合物を層の形状の表面に層ごとに適用すること、および、
−  前記液体バインダ成分（Ｂ）による前記層の印刷であって、前記混合物の層ごとの適用の後に、前記液体バインダ成分（Ｂ）を用いた印刷工程が続き、硬化は、好ましくはマイクロ波を用いて実施されるように、印刷すること、
を含む、本体を積層して成形する方法。